(57)【特許請求の範囲】
【請求項１】
ａ）透明ポリマーと、ｂ）水酸化アルミニウムに基づく無機充填剤とを含み、
前記透明ポリマーが、一般式Ｉ：
【化１】
0005551598.tif 000007
（式中、Ａは、一般式ＩＩ：
【化２】
0005551598.tif 000008
（式中、Ｒ１、Ｒ２、Ｒ３、Ｒ４、Ｒ５およびＲ６は独立に水素原子、ハロゲン原子、アルキル基、アリール基、アラルキル基、アルコキシ基、およびアシル基を表す）を有する９，９’−ビス（４−ヒドロキシフェニル）フルオレンの１以上の異なる誘導体を表し、
Ｂは、式ＩＩＩ：
【化３】
0005551598.tif 000009
を有する１以上のジカルボキシ基を表し、ｎは前記ポリマーを構成する繰り返し単位の数であり、ｎは２０より大きい整数である）であり、
前記無機充填剤が、平板状のベーム石または擬ベーム石である、
４０ｐｐｍ／℃未満の熱膨張係数を有するポリマーフィルム。
【請求項２】
前記フィルムが、以下の式ＩＶ：
【化４】
0005551598.tif 000010
（式中、ｎは２０よりも大きい整数である）によって表される１以上のポリエステルを含む、請求項１に記載のポリマーフィルム。
【請求項３】
前記フィルムが、式ＩＩの９，９’−ビス（４−ヒドロキシフェニル）フルオレンの誘導体と、イソフタル酸およびテレフタル酸の混合物とによって表される少なくとも２つの異なる重合性単位から得られるポリエステルを含む、請求項２に記載のポリマーフィルム。
【請求項４】
前記イソフタル酸およびテレフタル酸の混合物が、重量で２０％〜８０％のイソフタル酸および重量で８０％〜２０％のテレフタル酸を含む、請求項３に記載のポリマーフィルム。
【請求項５】
前記イソフタル酸およびテレフタル酸の混合物が、重量で３０％〜７０％のイソフタル酸および７０％〜３０％のテレフタル酸を含む、請求項３に記載のポリマーフィルム。
【請求項６】
前記水酸化アルミニウムに基づく充填剤が式Ａｌ２Ｏ３ｘ・Ｈ２Ｏ（式中、ｘは１．０〜３．０の範囲にある）によって表される、請求項１から請求項５のいずれか１項に記載のポリマーフィルム。
【請求項７】
前記水酸化アルミニウムに基づく充填剤の平均粒径が１０〜２００ｎｍの範囲にある、請求項１から請求項６のいずれか１項に記載のポリマーフィルム。
【請求項８】
前記ポリマーフィルムの厚さが１０〜１０００μｍの範囲にある、請求項１から請求項６のいずれか１項に記載のポリマーフィルム。
【請求項９】
請求項１から請求項８のいずれか１項に記載のポリマーフィルムを含む光学素子。
【発明の詳細な説明】
【技術分野】
【０００１】
本発明は、優れた光学特性、熱特性および機械的特性を有するポリマーフィルム、ならびにこのフィルムを含む光学素子に関する。
【０００２】
特に、このポリマーフィルムは透明ポリマーを含む。
【背景技術】
【０００３】
今日、高性能ポリマーフィルムは、薄膜太陽電池、液晶ディスプレイ（ＬＣＤ）、有機発光ダイオードディスプレイ（ＯＬＥＤ）、電子ペーパー（ｅペーパー）、および他の電子デバイス、フレキシブルプリント配線基板および高温コンデンサなどの電子機器用途および光学用途用の薄型の柔軟性のある基材として市場から必要とされている。これらの基材は、一般に、例えば柔軟性、高耐熱性などのこの技術分野で典型的に必要とされる特性、加えて剛性の基材（ガラスなど）に典型的な多くのさらなる特徴（透明性、低い熱膨張係数（ＣＴＥ）、低い不可逆的収縮、低吸湿膨張、低表面粗さ、低い酸素および水の透過、化学物質および溶媒に対する高い耐性など）を有する。
【０００４】
（先行技術）
ナノメートル級またはマイクロメートル級の充填剤を含む複合材料は当該技術分野で周知であり、さらに、多くのポリマーフィルムが市販されている。
【０００５】
特許文献１は、エポキシ樹脂およびガラス充填剤粒子を含む透明な複合材料を記載する。ここで、樹脂との用語は硬化後に、それぞれ当該ガラス充填剤の屈折率よりもより低いおよびより高い屈折率を有する２つのエポキシ樹脂の混合物を意味する。この透明な複合材料を光学素子の分野で使用するために、樹脂とガラス充填剤との間の屈折率の差は最小でなければならない。ガラス充填剤の屈折率はロットごとのばらつきを示すことが当該技術分野で公知である（例えば特許文献２を参照）。それゆえ、この２つの樹脂間のバランスが、あらゆる１つのガラス充填剤のロットについて慎重に評価されるべきである。そのため、特許文献１に記載されるプロセスは非常に費用がかかり、スケールアップすることが困難である。
【０００６】
特許文献２は、樹脂と、明確な屈折率および明確な熱膨張係数を有する複数のガラスの微粒子およびナノ粒子とから構成される材料を記載する。ＣＴＥの低い値に到達するために、当該樹脂に対して大量（体積でおよそ３０％）の微粒子を組み込むことが必要とされる。これは、記載される材料のより高い製造原価、および大きい直径を有する充填剤粒子の導入に起因する脆性の上昇につながる。
【０００７】
特許文献３は、ポリエステルテレフタレートから誘導され、無機充填剤がクレーであるナノ複合材料を記載する。この材料は透明ではなく、それゆえそれは光学用途では使用することができない。
【０００８】
特許文献４は２８〜４０ｐｐｍ／℃のＣＴＥおよび３６０℃の耐熱性を特徴とする透明な複合材料を記載する。この特許では、エポキシ樹脂と、このエポキシ樹脂に対して５０％〜７０％（重量／重量）の量で存在しかつ約３．５ミクロンの平均粒径によって特徴付けられるシリカベースの充填剤とによって構成される複合材料が記載されている。この複合材料では、紫外光に対しては透明である材料を得ることが可能となるが、可視範囲（４００〜７００ｎｍ）では透明性が不十分である。
【０００９】
特許文献５は、低ＣＴＥ、低減された収縮、および化学的攻撃に対する良好な耐性を有する薄いポリマーフィルムを製造するのに有用な方法を記載する。かかるポリマーフィルムは、ポリイミドベースのプラスチック材料を２０ミクロン未満の平均直径を有する微小充填剤と混合することにより得られる。とはいうものの、特許の著者により証明されているように、かかる微小充填剤の存在に起因して、当該フィルムはその上面においてざらつき感を示し、これはかかる欠陥を排除するためにさらなる処理を必要とする。さらに、この特許に記載される複合材料は、ポリイミドの存在に起因する濃い琥珀色の着色を示す。
【００１０】
特許文献６は、特に材料の弾性率（ｅｌａｓｔｉｃ  ｍｏｄｕｌｅ）を改善するために、２〜１００ｎｍの平均粒径を有するベーム石の形態のアルミナ水和物の使用を記載する。とはいうものの、かかる粒子を用いて得られるフィルムは透明ではなく、それゆえそれらを高品質光学素子の分野で用いることはできない。
【００１１】
微粒子またはナノ粒子が充填された当該技術分野で記載されるポリマー材料は、一般に、低ＣＴＥならびに改善された物理特性および機械的特性という利点を示す。
【００１２】
しかしながら、本発明の出願人は、かかるポリマー材料がこれまでに記載した不都合を示し、それゆえそれらを、例えば電子ディスプレイ市場での主要技術を構成するバックライト搭載液晶ディスプレイ用途では使用することができないことを認識した。
【先行技術文献】
【特許文献】
【００１３】
【特許文献１】米国特許第７，１３２，１５４号明細書
【特許文献２】米国特許第６，９７９，７０４号明細書
【特許文献３】米国特許第６，７６７，９５１号明細書
【特許文献４】米国特許第５，６６７，９３４号明細書
【特許文献５】米国特許出願公開第２００５／０１６３９６８号明細書
【特許文献６】欧州特許出願公開第１，５８０，２２３号明細書
【発明の概要】
【発明が解決しようとする課題】
【００１４】
それゆえ、改善された特性を備えたポリマーフィルムを得ることがいまだ必要である。
【００１５】
具体的には、本発明の出願人は、高い透明性などの光学特性、および低い熱膨張係数（ＣＴＥ）と組み合わせて良好な電気的特性、機械的特性および熱特性を有するポリマーフィルムを供給するという課題に直面した。
【課題を解決するための手段】
【００１６】
本出願人は、本発明において、この課題は添付の請求項１で画定されるポリマーフィルムによって解決することができるということを見出した。
【００１７】
本発明の第１の態様では、ａ）透明ポリマーと、ｂ）水酸化アルミニウムに基づく無機充填剤とを含むポリマーフィルムが、高い透明性および脆性への低い傾向をいまだ保持しながら、高い柔軟性、低い熱膨張係数を示すことができるということが見出された。それゆえ、本発明のポリマーフィルムは、特に、それらの必要条件が必要とされる高品質光学素子、例えば薄膜太陽電池、液晶ディスプレイ（ＬＣＤ）、有機発光ダイオードディスプレイ（ＯＬＥＤ）、電子ペーパー（ｅペーパー）などのための基材として用いることができる。
【００１８】
さらに、本発明のポリマーフィルムは、それらが連続プロセス（ロール・ツー・ロール（ｒｏｌｌ−ｔｏ−ｒｏｌｌ）とも定義される）と適合性であるため、および従来の印刷手法と適合性であるため（これは、柔軟性のある基材と適合する経済的に有利な方法を使用するフォトリソグラフィなどの操作を可能にする）、ディスプレイおよび他の電子デバイスの製造原価を低下させるために特に有利である。
【００１９】
本願明細書の記載および添付の特許請求の範囲の目的のために、透明ポリマーとの用語は、Ｌａｍｂｄａ  ５分光計によって測定した場合に５５０ｎｍの波長で８０％以上の光透過を有するポリマーを意味する。
【００２０】
好ましくは、当該透明ポリマーは、例えば、ポリエチレンテレフタレート（ＰＥＴ）、ポリエチレンナフタレート（ＰＥＮ）、ポリカーボネート（ＰＣ）、環状オレフィンコポリマー（ＣＯＣ）、ポリエーテルスルホン（ＰＥＳ）およびフルオレンポリエステル（ＦＰＥ）、またはこれらの誘導体および／もしくは混合物である。
【００２１】
好ましくは、当該透明ポリマーは、一般式Ｉ：
【化１】
0005551598.tif 000002
（式中、Ａは、一般式ＩＩ：
【化２】
0005551598.tif 000003
（式中、Ｒ１、Ｒ２、Ｒ３、Ｒ４、Ｒ５およびＲ６は独立に水素原子、ハロゲン原子、アルキル基、アリール基、アラルキル基、アルコキシ基、およびアシル基を表す）を有する９，９’−ビス（４−ヒドロキシフェニル）フルオレンの１以上の異なる誘導体を表し、
Ｂは、式ＩＩＩ：
【化３】
0005551598.tif 000004
を有する１以上のジカルボキシ基を表し、ｎは当該ポリマーを構成する繰り返し単位の数であり、ｎは２０より大きい整数である）によって表されるポリエステルである。
【００２２】
好ましくは、Ｒ１、Ｒ２、Ｒ３、Ｒ４、Ｒ５およびＲ６は独立に、水素原子、ハロゲン原子（より好ましくはクロリドおよびブロミド）、および１〜約１０個の炭素原子、より好ましくは１〜５個の炭素原子を含むアルキル基を表す。
【００２３】
より好ましくは、この透明ポリマーは、以下の式ＩＶ（式中、ｎは２０より大きい整数である）によって表される１以上のポリエステルを含む。
【化４】
0005551598.tif 000005
【００２４】
より好ましくは、この透明ポリマーは、式ＩＩの９，９’−ビス（４−ヒドロキシフェニル）フルオレン誘導体と、イソフタル酸およびテレフタル酸の混合物とによって表される少なくとも２つの異なる重合性単位から得られるポリエステルを含む。
【００２５】
さらにより好ましくは、このイソフタル酸およびテレフタル酸の混合物は、重量で２０％〜８０％のイソフタル酸および重量で８０％〜２０％のテレフタル酸を含む。
【００２６】
最も好ましくは、このイソフタル酸およびテレフタル酸の混合物は、重量で３０％〜７０％のイソフタル酸および７０％〜３０％のテレフタル酸を含む。
【発明を実施するための形態】
【００２７】
一般式Ｉのポリエステルの製造方法は、例えば欧州特許出願公開第３９６，４１８号に記載される方法のように公知であり、その方法ではテレフタル酸およびイソフタル酸単位を９，９’−ビス（４−ヒドロキシフェニル）フルオレン誘導体と重合するために界面重縮合手法が使用される。
【００２８】
好ましくは、本発明で使用される、水酸化アルミニウムに基づく無機充填剤は、式Ａｌ２Ｏ３．ｘＨ２Ｏ（式中、ｘは１．０〜３．０の範囲にある）によって表される無機充填剤であり、具体的には、この無機充填剤は、例えば、ギブス石、バイヤライト（ｂａｙｅｒｉｔｅ）、ノルドストランド石、ベーム石、ダイアスポアまたは擬ベーム石（ｐｓｅｕｄｏ−ｂｏｅｈｍｉｔｅ）であることができる。
【００２９】
好ましくは、上記無機充填剤は、表面改質されたまたは表面改質されていないベーム石または擬ベーム石（式中、ｘは１．０〜２．０である）である。より好ましくは、上記無機充填剤は表面改質されたベーム石または擬ベーム石である。
【００３０】
例えば、欧州特許出願公開第６３６，４８９号に記載されているような、本発明で使用される水酸化アルミニウムに基づく無機充填剤は、アルミニウムアルコキシドまたはアルミン酸ナトリウムの加水分解などのいずれかの従来の方法によって製造することができる。Ｒｏｃｅｋら［Ｃｏｌｌｅｃｔ  Ｃｚｅｃｈ．Ｃｈｅｍ．Ｃｏｍｍｕｎ．、第５６巻、１２５３−１２６２（１９９１）］は、水酸化アルミニウムの多孔性は堆積温度によって、溶液のｐＨによって、熟成期間によっておよび使用される界面活性剤によって影響を受けることを報告している。
【００３１】
本発明で使用される水酸化アルミニウムに基づく充填剤の形状は、より良好な分散性のため、および平板の形態の充填剤粒子はその充填剤を含むポリマーフィルム材料の形成の間に優先的に配向するため、平板の形態にあることが好ましい（Ｒｏｃｅｋ  Ｊ．ら、Ａｐｐｌｉｅｄ  Ｃａｔａｌｙｓｉｓ、第７４巻、２９−３６（１９９１）による文献に記載されているとおり）。
【００３２】
上記水酸化アルミニウムに基づく充填剤の平均粒径は、好ましくは１０〜２００ｎｍ、より好ましくは２０〜１５０ｎｍの範囲にある。
【００３３】
上記水酸化アルミニウムに基づく充填剤の比表面積は、好ましくは７０〜３００ｍ２／ｇの範囲内、好ましくは１００〜２５０ｍ２／ｇの範囲にあり、この比表面積は、Ｊｏｕｒｎａｌ  ｏｆ  Ａｍｅｒｉｃａｎ  Ｃｈｅｍｉｃａｌ  Ｓｏｃｉｅｔｙ、第６０巻、３０９頁（１９３８）に記載されるＢＥＴ（Ｂｒｕｎａｕｅｒ−Ｅｍｍｅｔｔ−Ｔｅｌｌｅｒ）法に従って算出される。
【００３４】
本発明のポリマーフィルムは、重量で０．５％〜８０％の水酸化アルミニウムに基づく無機充填剤と９９．５％〜２０％の透明ポリマーと、より好ましくは重量で１％〜５０％の水酸化アルミニウムに基づく無機充填剤と９９％〜５０％の透明ポリマーとを含むことが好ましい。
【００３５】
好ましくは、本発明で使用されるポリマーフィルムの厚さは、１０〜１０００□ｍの範囲、より好ましくは２０〜４００□ｍの範囲にある。
【００３６】
上記水酸化アルミニウムに基づく充填剤は、従来の手法によって本発明のポリマーフィルムに組み込むことができる。
【００３７】
例えば、本発明で使用されるポリマーフィルムは、最終的には分散剤を用いて上記水酸化アルミニウムに基づく充填剤をキャスト溶媒中に最初に分散させ、充填剤懸濁液を得て、その後、上記透明ポリマーをこのようにして得られた充填剤懸濁液に溶解させることによって調製することができる。
【００３８】
あるいは、当該水酸化アルミニウムに基づく充填剤は、ポリマーと混合され、次いで直接キャスト溶媒に添加され、キャスティング（ｃａｓｔｉｎｇ）に有用な液体混合物が得られる。
【００３９】
さらに、当該水酸化アルミニウムに基づく充填剤は、キャスト溶媒に分散する前、または透明ポリマーと混合し、次いでキャスト溶媒に加える前に、表面改質することができる。
【００４０】
最後に、当該ポリマーフィルムは、表面改質されたまたは表面改質されていない充填剤の存在下での重合によって製造することができる。
【００４１】
キャスト溶媒の具体的な例としては、メタノール、エタノールおよびイソプロパノールなどのアルコール；アセトン、メチルエチルケトン、シクロヘキサノンおよびジアセトンアルコールなどのケトン；Ｎ，Ｎ−ジメチルホルムアミドおよびＮ，Ｎ−ジメチルアセトアミドなどのアミド；ジメチルスルホキシドなどのスルホキシド；テトラヒドロフラン、ジオキサンおよびエチレングリコールモノメチルエーテルなどのエーテル；酢酸メチル、酢酸エチルおよび酢酸ブチルなどのエステル；クロロホルム、塩化メチレン、ジクロロエタン、トリクロロエチレンおよびテトラクロロエタンなどのハロゲン化脂肪族炭化水素；ベンゼン、トルエン、キシレン、モノクロロベンゼンおよびジクロロベンゼンなどの芳香族化合物；ｎ−ヘキサン、シクロヘキサン、およびリグロインなどの脂肪族炭化水素；ならびにテトラフルオロプロパノールおよびペンタフルオロプロパノールなどのフッ化物を含有する溶媒が挙げられる。これらの溶媒は、単独でまたはそれらを組合せて用いることができる。
【００４２】
キャスト溶媒の好ましい例は、アルコールおよびハロゲン化脂肪族炭化水素、およびこれらの混合物である。
【００４３】
溶媒量は、良好な充填剤の分散を保証するような量である。好ましい溶媒量は充填剤に対して３０％〜９９．９％（重量／重量）である。
【００４４】
他の物質を当該水酸化アルミニウムに基づく充填剤を含有する分散液に加えることができ、この他の物質としては、例えば充填剤分散剤（ローディア（Ｒｈｏｄｉａ）により供給される製品Ｒｈｏｄａｆａｃ  ＰＡ  １７など）、またはレオロジー調整剤（ｒｈｅｏｌｏｇｉｃａｌ  ｍｏｄｉｆｉｅｒ）（例えば、短いアルキル鎖のアルコール、例えばメタノール、エタノールまたはイソプロパノール）、または増粘剤、ｐＨ調整剤、潤滑剤、界面活性剤、消泡剤、防水剤、染料、可塑剤などの他の化合物が挙げられる。
【００４５】
充填剤分散液を作製するため、および液体状態の透明ポリマーを得るためのプロセスは、例えば、高速混合機または他のシステムなどの当該技術分野で公知の典型的な手法によって成し遂げることができる。
【００４６】
本発明のポリマーフィルムは、それらが連続プロセス（ロール・ツー・ロール（ｒｏｌｌ−ｔｏ−ｒｏｌｌ）とも定義される。これは柔軟性のある基材上での光学素子および電子デバイスの具現化にとって理想的である）と適合性であるため、および例えばフォトリソグラフィなどの従来の印刷手法と適合性であるため、ディスプレイおよび他の電子デバイスの製造原価を低下させるために特に有利である。
【００４７】
第２の態様では、本発明は、ａ）透明ポリマーと、ｂ）本発明の第１の態様に関連して上で記載されたとおりの水酸化アルミニウムに基づく無機充填剤とを含むポリマーフィルムを含む光学素子に関する。
【００４８】
本発明の光学素子は、例えば、薄膜太陽電池、液晶ディスプレイ（ＬＣＤ）、有機発光ダイオードディスプレイ（ＯＬＥＤ）、電子ペーパー（ｅペーパー）、および他の電子デバイス、フレキシブルプリント配線基板および高温コンデンサである。
【００４９】
これらのデバイスは、かかるデバイスの商業化にとって特に有用な明らかな技術的および経済的利点とともに、低い熱膨張係数、高い透明性、脆性に対する低い傾向、および低い製造原価を有するポリマーフィルム基材から恩恵を受ける。
【００５０】
本発明のさらなる特徴および利点は、以下の説明および実施例でより明白となるであろう。これらの実施例は、本発明を限定することなく本発明を例証するものと意図されているに違いない。
【実施例】
【００５１】
フィルム１（基準）を、５０％テレフタル酸および５０％イソフタルの混合物を使用して、欧州特許第３９６，４１８号に記載されている界面重縮合手法を用いて、９，９’−ビス（４−ヒドロキシフェニル）フルオレンを重合することによって得た。１０グラムのそのようにして得たポリマー１を９０グラムの塩化メチレンに溶解した。次いでこのドープを２０分間脱気し、重力金型（ｇｒａｖｉｔｙ  ｄｉｅ）によってガラス基材上にキャストした。溶媒乾燥後、フィルム厚さは１００μｍであった。残留する溶媒を除去するため、および不可逆的な収縮を排除するために、このフィルムを２７０℃で２０分間熱処理した。
【００５２】
フィルム２（本発明）。３．０８グラムの充填剤Ｄｉｓｐｅｒａｌ  ＯＳ−１（サソール社（Ｓａｓｏｌ  ＧｍｂＨ）から入手可能な表面改質されたベーム石充填剤）を高せん断混合機によって２グラムのエタノールおよび９０グラムの塩化メチレンの中に分散させて、この充填剤の懸濁液を得た。
【００５３】
次いで、６．９グラムの、基準のフィルム１を調製するために使用したポリマー１をこの充填剤懸濁液に溶解した。
【００５４】
生成しうる凝集塊を排除するために、このようにして得たドープをゆっくりとした撹拌のもとに約２４時間維持し、次いでフィルターを通る十分な流れを成し遂げるために調整した圧力のもとで１０μｍの濾材によって濾過した。最後に、このドープを２０分間脱気し、次いで重力金型によってガラス基材上にキャストした。
【００５５】
溶媒乾燥後、このフィルム厚さは１００μｍであった。
【００５６】
残留する溶媒を除去するため、および不可逆的な収縮を排除するために、このフィルムをオーブン中で２７０℃で２０分間熱処理した。
【００５７】
フィルム３（本発明）。３．０８グラムの充填剤Ｄｉｓｐｅｒａｌ  ＯＳ−２（サソール社（Ｓａｓｏｌ  ＧｍｂＨ）から入手可能な表面改質されたベーム石充填剤）を９２グラムの塩化メチレンの中に分散させたことを除いて、フィルム２に言及して上に記載したのと同じ方法を使用して、これを得た。
【００５８】
フィルム４（比較）。０．６３グラムの充填剤Ａｅｒｏｓｉｌ  Ｒ８１２Ｓ（デグサ社（Ｄｅｇｕｓｓａ  ＡＧ）から入手できるシリカベースの充填剤）を９０グラムの塩化メチレンに分散したこと、およびその後に９．３７グラムのポリマー１をそのようにして得た充填剤懸濁液に溶解したことを除いて、フィルム２に言及して上に記載したのと同じ方法を使用して、これを得た。
【００５９】
フィルム５（比較）。２．６７グラムの充填剤Ａｅｒｏｘｉｄｅ  Ｃ−８０５（デグサ社（Ｄｅｇｕｓｓａ  ＡＧ）から入手できるアルミナベースの充填剤）を９２．３３グラムの塩化メチレンに分散したこと、およびその後に６グラムのポリマー１をそのようにして得た充填剤懸濁液に溶解したことを除いて、フィルム２に言及して上に記載したのと同じ方法を使用して、これを得た。
【００６０】
フィルム６（比較）。０．４グラムの充填剤Ａｅｒｏｓｉｌ  Ｒ９７２（デグサ社（Ｄｅｇｕｓｓａ  ＡＧ）から入手できるシリカベースの充填剤）を９５．６グラムの塩化メチレンに分散したこと、およびその後に４グラムのポリマー１をそのようにして得た充填剤懸濁液に溶解したことを除いて、フィルム２に言及して上に記載したのと同じ方法を使用して、これを得た。
【００６１】
フィルム７（比較）。充填剤Ａｅｒｏｘｉｄｅ  Ｐ２５（デグサ社（Ｄｅｇｕｓｓａ  ＡＧ）から入手できる二酸化チタンベースの充填剤）を充填剤Ａｅｒｏｘｉｄｅ  Ｃ−８０５の代わりに使用したことを除いて、フィルム５に言及して上に記載したのと同じ方法を使用して、これを得た。
【００６２】
フィルムの特性解析
フィルム１〜７を、その熱特性、光学特性および機械的特性について評価した。
【００６３】
熱膨張係数（ＣＴＥ）は、５００Ｎロードセルつきの引張り試験用に設計された装置、引張り試験用締め具および最高２５０℃での試験のための熱電池を備えるコンピューター制御したインストロン（Ｉｎｓｔｒｏｎ）  ５５６４動力計によって評価した。ＣＴＥは、温度勾配のあいだ一定の応力に保った試料の長さをモニターすることによって評価した。
【００６４】
上記試料の光透過性は、Ｌａｍｂｄａ  ５分光計によって５５０ｎｍの波長で試料の透過率を測定することにより得た。
【００６５】
曇価（ｈａｚｅ）は、ＥＥＬ  Ｍ５７曇り度測定器（ＨＡＺＥＭＥＴＥＲ）によって測定した。
【００６６】
上記試料の脆性は、漸次小さくなる曲率半径にフィルムを畳み、１（非常に脆い）から１０（非常に耐久性がある）までの評価用（ｓｃｈｏｌａｓｔｉｃ）スコアを割り当てることによって行った試験によって決定した。折り畳み半径が小さいほど、割り当てられるスコアは良好である。
【００６７】
結果を表１に報告する。
【００６８】
【表１】
0005551598.tif 000006
【００６９】
表１は、水酸化アルミニウムに基づく充填剤および透明ポリマーを含む本発明のフィルム２およびフィルム３は、光学的な透明性、最適の耐脆性（ｒｅｓｉｓｔａｎｃｅ  ｔｏ  ｂｒｉｔｔｌｅｎｅｓｓ）および低い曇価をまだ保持して、４０ｐｐｍ／℃未満の低下した熱膨張係数を示すことを示す。
【００７０】
一方、基準フィルム１（同じポリマーであるが充填剤を含まない）および比較のフィルム４〜７（同じポリマーであるが、充填剤の種類が異なる）は、許容できないＣＴＥ（フィルム１の場合）および透明性、ならびにその光学素子での応用にとっては許容できない曇価（フィルム４〜７の場合）を示した。